Brevet FR2183624A1 — publié le 19731221

Jusqu'à présent la fabrication des feuilles ou papiers de mica demande un triage des particules de mica qui se traduit par une perte sensible pouvant dépasser 50 % de la matière première de clivures de mica. Cette perte,due due à la granulo métrie non convenante à la fabrication de la feuille, donne une pâte ou pulpe provenant des rejets décantés et qui se compose de particules extrêmement fines, moins que 40 microns et de particules trop grosses par leur expansion en épaisseur et en surface. Ces particules se sont révélées inaptes à la fabrication de la feuille et donnent ainsi lieu à un résidu qui, par suite des traitements chimico-thermique; å la propriété de s'agglomérer telkque la terre glaise après séchage. La présente invention vise précisément l'utilisation de ces rejets pour en faire, éventuellement avec adjonction d'additifs et liants appropriés suivant les cas d'application, un isolant thermique pouvant prendre diverses formes géométriques éminemment légères avec l'avantage d'être incombustible et ininflammable avec un pouvoir isolant thermique remarquahle atteignant 0,1 kcal/mh0C tout en demeurant un isolant phonique et électrique. La pdte de ce résidu permet de couler ou de laminer des panneaux de toute dimension. Elle se prète au moulage et au modelage de formes les plus diverses. Après cuisson les panneaux ou les objets moulez se laissent travailler par usinage en surface ou en profondeur, permettant d'y faire adhérer d'autres matériaux par collage, imprégnation à froid ou à chaud, par fusion ou par polymérisation Le préséchage à I 200C transforme la pâte en une masse ayant une adhésion friable ; l'adjonction de liants est nécessaire pour obtenir une masse plus compacte et plus résistante. Dans le but de lui faire conserver ces propriétés à des températures dépassant 1000oC, il faut incorporer des liants minéralogiques tels que silicates, borates de soude et acide borique pour des densités faibles. Pour des densités plus fortes des ciments appropriés, par exemple du genre Lafarge et autres conviennent. La pâte, bien pétrie avec le liant adéquat et suivant le consistance choisie, est, après façonnage, préséchée puis cuite entre 600 et 800 C selon l'emploi qui lui est destiné. Ce matériau se prète à la confection de garnitures décoratives ininflammables, à des panneaux coupe-feu, des isolations de fours, de chaudières, tunnels de séchage à haute température, de panneaux d'accumulation, de chauffe-plats électriques et autres, la résistance électrique étant noyée dans la masse. REVENDICATIONS 1) Marérieu isolant, incombustible et ininflammable à faibls densité, caractérisé en ce qutil est obtenu, partant d'une p te ou pulpe cuite de mica laquelle, par l'adjonction de liants appropriés, lui confère une structure compacte susceptible de prendre toute forme par moulage, coulée et modelage et, après préséchage et cuisson, se laissant travailler, usiner et contrecoller à chaud, à froid, par fusion, polymérisation ou par imprégnation. 2) Matériau isolant, suivant la revendication 1, caractérisé en ce qu'il est fait usage de pdte ou pulpe cuite de mica an provenance de rejets décantés de la fabrication co"'e des feuilles ou papiers de mica. 3) Matériau suivant l'une ou l'autre des revendications i et 2, caractérisé en ce qu'il est choisi des liants minéralogiques tels que silicates, borates de soude et acide borique. 4) Matériau suivant llune ou l'autre des revendications I et 2, caractérisé en ce qu'il est choisi comme liants des ciments appropriés.